FR 2713106 A1 19950609 FR 9314471 A 19931202 L'invention concerne un élément de structure d'un dispositif de traitement de matières corrosives à chaud et sous contrainte. Cet élément est notamment destiné à être utilisé dans un filtre-presse, un échangeur de chaleur, une colonne à distiller ou encore dans un lit fluidisé. L'invention concerne plus particulièrement un élément qui peut être soumis à une pression relativement importante et notamment supérieure à 5 kg/cm2. Ainsi, l'élément selon l'invention est conçu pour résister à une corrosion sous contrainte. On entend par corrosion sous contrainte, une immersion dans un milieu corrosif, d'une pièce par ailleurs soumise à des contraintes mécaniques, notablement supérieures à son poids propre. La corrosion sous contrainte se distingue d'une corrosion statique, pour laquelle une pièce est simplement immergée dans le milieu corrosif. Le milieu corrosif considéré peut être une solution aqueuse, un gaz ou un liquide. On peut notamment citer les gaz corrosifs tels que les halogénes ou les fumées acides ainsi que les acides et bases, anhydres ou en solution aqueuse. La température du milieu corrosif est notamment inférieure ou égale à 1000C. On sait que les filtres-presses sont classiquement utilisés pour éliminer mécaniquement l'eau des matières boueuses. Ils comprennent en général une série de plateaux parallèles qui supportent chacun une matière filtrante. Les plateaux sont juxtaposés et serrés les uns contre les autres entre deux plateaux de tête dont l'un au moins est mobile. On peut notamment citer le document GB-1,083,679 qui concerne un filtre-presse qui peut être utilisé pour filtrer des matières corrosives, acides ou alcalines. Comme l'indique ce document, les plateaux métalliques sont lourds, ne résistent pas tous à la corrosion et posent des problèmes d'étanchéité. C'est pourquoi, il prévoit de former chaque plateau en un matériau stratifié résistant aux acides, notamment en Formica &commat; On sait que ce matériau est constitué à partir de fibres de papier enrobées dans une résine mélamine. Cependant, comme l'indique le document US-4,725,347, les matériaux plastiques renforcés par des fibres ne résistent pas de manière durable à la corrosion. En effet, les fibres permettent la pénétration de la solution corrosive & l'intérieur du matériau. Ainsi, le matériau plastique mentionné dans le document GB-1,083,179 ne convient pas pour un cadre de filtre-presse destiné à être placé, sous contrainte, dans un milieu corrosif. Le document FR-2 135 475 décrit également un plateau pour filtres-presses, constitué d'un cadre métallique entourant une plaque centrale en un matériau plastique renforcé de fibres de verre pour diminuer le poids du plateau. Un tel plateau ne résiste pas non plus à la corrosion et il est, de plus, de réalisation compliquée puisqu'il nécessite l'utilisation de deux matériaux différents. On peut également se référer au document GB-2,200,301 qui décrit un plateau de filtre-presse réalisé en un matériau thermoplastique. Les matériaux mentionnés sont notamment l'ABS (copolymère d'acrylonitrile-styrène-butadiène) et ses dérivés ainsi que les polyoléfines thermoplastiques et leurs dérivés (notamment polyéthylène et polypropylène). Le document GB-2,200,301 n1 indique pas que le filtrepresse est destiné à être utilisé avec des milieux corrosifs. Il apparaît, de plus, du document US-4,668,371 que ce type de matériau ne résiste pas à un milieu corrosif. En effet, ce dernier document décrit un cadre destiné & être utilisé en milieu corrosif et qui est constitué par un cadre en matière plastique, ABS ou polyoléfines. Ce cadre est recouvert de couvercles métalliques, notamment en titane et nickel. Ces deux couvercles ont pour objet d'empêcher tout contact entre le cadre en matière plastique et la solution corrosive, ce qui montre bien que le filtre-presse décrit dans le document GB-2,200,301 ne convient pas pour filtrer des matières corrosives. Le cadre décrit dans le document US-4,668,371 présente cependant des inconvénients. Il est tout d'abord de réalisation compliquée, puisqu'il nécessite l'utilisation de trois matériaux différents : un matériau plastique résistant au fluage à chaud et deux métaux de protection contre la corrosion. La réalisation des pièces, et notamment celle des interfaces entre les matériaux, présente des difficultés. Les opérations de montage sont également complexes. De plus, un tel cadre pose de nombreux problèmes d'étanchéité, dus à la dilatation différentielle des matériaux. Celle-ci engendre des contraintes au niveau de l'interface qui créent des fuites. Ces dernières entraînent la destruction de la structure interne, qui n'est pas résistante à la corrosion. L'invention a pour objet de résoudre les problèmes posés par les éléments de structure de l'état de la technique, notamment en termes de résistance à la corrosion, de complexité de fabrication et de fiabilité. L'invention propose un élément de structure d'un dispositif de traitement de matières corrosives à chaud et sous contrainte, réalisé en une seule matière, résistant à la corrosion sous contrainte à chaud et capable de reprendre des efforts de structure. L'élément de structure selon l'invention est constitué de monomères ayant une fonction norbornène qui sont polymérisés en masse dans un moule fermé, cet élément étant constitué en une seule pièce, de façon à assurer une étanchéité pour la matière corrosive quand l'élément est placé dans le dispositif. De préférence, le monomère ayant une fonction norbornène est le dicyclopentadiène. Selon une forme de réalisation, l'élément de structure selon l'invention comporte un cadre et une partie centrale d'épaisseur plus faible. De manière avantageuse, les moyens nécessaires au fonctionnement du dispositif, tels que les moyens d'alimentation en fluide ou à son contrôle, sont intégrés audit élément. L'élément de structure selon l'invention peut avantageusement comporter des inserts. L'élément de structure selon l'invention peut être en contact avec une matière corrosive dont la température est inférieure ou égale à 1000C. Il peut également être soumis & une pression supérieure à 5 kg/cm2. Selon une première variante, l'élément de structure constitue un plateau de filtre-presse et comporte au moins une ouverture pour l'introduction de la matière à traiter et au moins un passage pour la sortie du liquide. Selon une deuxième variante, l'élément de structure constitue un plateau pour un échangeur de chaleur. Dans ce cas, il comprend de préférence une partie centrale en forme de serpentin et au moins un conduit pour le passage du fluide. De manière préférée, l'épaisseur du serpentin est inférieure à 1 mm et de préférence inférieure à 0,5 mm. Dans une forme différente de réalisation, le serpentin est métallique. Selon une troisième variante de réalisation, l'élément de structure selon l'invention constitue un plateau pour un lit fluidisé et comporte des ouvertures pour le passage d'un gaz. Selon une quatrième variante de réalisation, l'élément de structure selon l'invention constitue un plateau de colonne à distiller et comporte au moins une ouverture pour le passage de vapeurs, ladite ouverture étant surmontée d'une pièce pour la condensation des vapeurs. L'invention sera mieux comprise et d'autres buts, avantages et caractéristiques de celle-ci apparaîtront plus clairement à la lecture de la description qui suit, faite en référence aux dessins annexés, sur lesquels - la figure 1 représente une coupe partielle schématique d'un filtre-presse comprenant des éléments selon l'invention, - la figure 2 est une coupe partielle d'un échangeur plaque, comportant des éléments selon l'invention, - la figure 3 représente une coupe partielle d'un lit fluidisé, comportant des éléments selon l'invention, - la figure 4 représente une coupe partielle d'un élément selon l'invention utilisé dans une colonne à distiller. Le filtre-presse représenté à la figure 1 est constitué, de manière classique, par une série de plateaux 1 qui sont chacun entourés par des moyens filtrants tels qu'un tissu filtrant 2. Les plateaux 1 présentent une ouverture centrale 3 à travers laquelle est envoyée la matière à filtrer. Ils sont constitués d'un cadre 20 et d'une partie centrale 21 d'épaisseur plus faible que celle du cadre. Les plateaux 1 sont superposés de façon à ce que le cadre d'un plateau vienne en contact avec les cadres des plateaux adjacents. Les plateaux sont généralement de forme rectangulaire. Aux deux extrémités du filtre, sont prévus deux plateaux de tête, dont au moins l'un est mobile en direction de l'axe du filtre pour serrer les plateaux 1 fortement les uns contre les autres. Les plateaux de tête ne sont pas représentés sur la figure 1. La pression à laquelle sont soumis les cadres est par exemple supérieure à 5 kg/cm2. Elle est destinée à assurer l'étanchéité du filtre-presse. La matière qui passe par les ouvertures centrales 3, arrive dans une chambre 4 ménagée entre deux plateaux 1. En service, le liquide contenu dans la matière envoyée dans la chambre 4 traverse, sous l'action de la pression, le tissu filtrant 2 et il est évacué à travers les conduits 5 pratiqués dans les plateaux. La matière solide est retenue sur le tissu filtrant 2. Ainsi, pour vider le filtre, il est nécessaire d'écarter les plateaux de tête et d'enlever un à un les plateaux 1. Conformément à l'invention, les plateaux sont réalisés en une seule pièce et en un seul matériau obtenu par polymérisation de monomères présentant une fonction norbornène. Ce matériau est notamment commercialisé sous les marques suivantes : TELENE , METTON ffi PENTAM i. Les caractéristiques et les propriétés de ce matériau ainsi que les procédés de polymérisation utilisés seront décrits plus en détail dans la suite de la description. Il présente une excellente résistance à la corrosion. Ceci permet d'éviter la présence de protection métallique, ce qui simplifie considérablement la fabrication et le montage des plateaux, supprime tout risque de fuites et diminue également l'épaisseur des plateaux. De plus, ce matériau est thermodurcissable. Il est donc résistant au fluage à chaud sous contrainte. Il présente de plus une grande stabilité dimensionnelle et il est facile & usiner. Ceci permet notamment de réaliser des conduits 5 & travers la matière du plateau 1, sans qu'il soit nécessaire de les protéger contre le milieu corrosif. On se réfère maintenant à la figure 2 qui illustre un échangeur de chaleur de type plaque. Cet échangeur comprend, de façon connue, une série de plateaux 6 constitués d'un cadre 22 et d'une partie centrale 23 d'épaisseur plus faible. Ils sont superposés de façon à ce que les cadres 22 soient en contact. Seuls deux plateaux 6 sont partiellement représentés sur la figure 6. Ils comportent, dans leur partie centrale, des ondulations ou serpentin 7, qui permettent d'augmenter l'échange de chaleur. Chacun de ces plateaux 6 comporte un conduit 8, 9, qui permet l'introduction de fluide. A titre d'exemple, on peut introduire par le conduit 8 un acide en solution aqueuse et, par le conduit 9, de l'eau. Un tel système permet alors le refroidissement de l'acide par l'eau. Conformément à l'invention, les plateaux 6 sont constitués d'une pièce en un matériau obtenu par polymérisation de monomères présentant. une fonction norbornène. Pour permettre un bon échange de chaleur, l'épaisseur du matériau est inférieure ou égale à lmm et de préférence, inférieure à 0,5 mm. On peut également prévoir de réaliser le serpentin 7 en métal, de façon à améliorer l'échange de chaleur. Comme indiqué précédemment, le matériau constitutif des plateaux 6 présente une excellente résistance à la corrosion et assure à la fois l'étanchéité et la reprise des efforts de structure. De plus, les conduits 8 et 9 peuvent être directement usinés dans les plateaux, sans qu'il soit nécessaire de les protéger contre la corrosion, l'ensemble des plateaux étant réalisé dans le même matériau. En référence maintenant à la figure 3, l'élément de structure selon l'invention peut également prendre la forme d'un plateau pour lit fluidisé. Deux plateaux 10 de ce type sont partiellement représentés sur la figure 3. Ils comprennent un cadre 24 et une partie centrale 11 d'épaisseur plus faible. De façon connue, ces plateaux 10 comportent dans leur partie centrale 11 des trous 12. Entre ces plateaux, sont placées des masses poreuses, imprégnées avec un catalyseur. L'ensemble de l'assemblage est rempli par de la matière, se présentant généralement sous forme pulvérulente. Les plateaux permettent que la pression, & l'intérieur du dispositif, ne soit pas trop importante. Ainsi, la matière peut être sans arrêt brassée grace & un courant de gaz circulant de bas en haut, comme indiqué par les flèches F. Le gaz peut circuler à travers les ouvertures 12. Comme le montre également la figure 3, on peut prévoir un alésage 13 dans un des plateaux pour permettre notamment la fixation d'une sonde de contrôle, par exemple une sonde de température, un capteur d'humidité ou encore un capteur de pression. Les plateaux 10 sont également réalisés d'une pièce et dans le même matériau, c'est-à-dire à base de polymères obtenus à partir de monomères présentant une fonction norbornène. Ces plateaux sont généralement de forme circulaire. Enfin, en référence à la figure 4, l'élément de structure selon l'invention peut prendre la forme d'un plateau de colonne à distiller. Ce plateau présente également un cadre 25 et une partie centrale 26 d'épaisseur plus faible. Ce plateau 14 comporte des ouvertures , dont une est représentée sur la figure 4 et porte la référence 15. Une pièce 16 est fixée au-dessus de l'ouverture 15. Les moyens de fixation de l'élément 16 sur le plateau 14 ne sont pas représentés sur la figure , ils peuvent notamment être réalisés en métal. La pièce 16 est fixée de façon à surmonter l'ouverture 15. Elle a une forme telle qu'elle recouvre complètement l'ouverture 15 en ménageant des passages 17. Ainsi, lorsque des gaz circulent par l'ouverture 15 selon la flèche F représentée sur la figure 4, ils se condensent sur la pièce 16 et les condensats sont recueillis sur le plateau 14. L'ensemble du plateau, avec les pièces 16, est constitué dans le même matériau que dans les exemples précédents. Le plateau présente donc une structure résistante à la corrosion sous contrainte. Comme cela a été indiqué au regard de la figure 3, on peut prévoir des alésages dans l'élément de structure qui peuvent être utilisés pour fixer des sondes de contrôle ou encore des pièces métalliques, notamment destinées à assurer la mise à la terre. L'élément de structure étant moulé comme cela va être décrit plus en détail, on peut également prévoir des inserts surmoulés. Le matériau utilisé est un système de résines liquides à base de monomères ayant une fonction norbornène dont la mise en oeuvre est réalisée par la technologie RIM (Reaction Injection Molding) ou RTM (Reaction Transfer Molding). On peut notamment se référer à cet égard au brevet US-5,087,343. Les monomères ayant une fonctionnalité norbornène qui peuvent être polymérisés en masse sont caractérisés par la présence d'au moins un groupe norbornène identifié par la formule ci-dessous, qui peut être substitué ou non substitué Les espèces préférées sont identifiées par les formules II et III ci-dessous. où R et R1 sont choisis indépendamment à partir de l'hydrogène, de radicaux alkyl, aryl ayant de 1 à 20 atomes de carbone et des groupes cycliques saturés et insaturés renfermant de 3 à 12 atomes de carbone formés par R et R1 ensemble avec les deux atomes de carbone cycliques qui sont reliés. Des exemples de monomères ayant une fonctionnalité norbornène définie par les formules ci-dessus comprennent le norbornène, le dicyclopentadiène, l'éthylène-norbornène, le dihydrodicyclopentadiène, les trimères de cyclopentadiène, les tétramères de cyclopentadiène, le tétracyclododecène, le méthyltétracyclododecène, et leurs dérivés substitués comme le 5-méthyl-2 norbornène, 5-éthyl-2-norbornène, 5,6-diméthyl-2- norbornène et des dérivés similaires. La présente invention vise notamment l'utilisation des homopolymères, des copolymères et des terpolymères comprenant du dicyclopentadiène avec des monomères tels que le méthylnorbornène, l'éthylidène norbornène, les trimères et les tétramères de cyclopentadiène et de méthyltétracyclododecène. Le dicyclopentadiène est obtenu par dimérisation spontanée du cyclopentadiène à partir des coupes C5 de vapocraquage. Pour réaliser la polymérisation en masse de ces monomères dans un moule, on utilise un système de catalyseur de métathèse approprié. Le système de catalyseur de métathèse comprend un catalyseur et un cocatalyseur. Chaque composant peut être dissout dans des courants séparés du monomère et mélangé avant d'être transféré dans la cavité du moule. Des catalyseurs appropriés comprennent des catalyseurs de molybdène et de tungstène comme des molybdates d'organoammonium et des tungstates d'organoammonium définis par les formules ci-après: [R24N) (2y-6xM,Oyr [R33NH) 3NH](2y-6xlMx y où O représente de l'oxygène ; M représente soit du molybdène ou du tungstène, x et y représentent le nombre d'atomes M et O dans la molécule basé sur une valence de +6 pour le molybdène, +6 pour le tungstène et -2 pour l'oxygène et les radicaux R2 et R3 peuvent être identiques ou différents et choisis parmi les hydrogènes, un groupe alkyl et un groupe alkylène, chacun renfermant de 1 à 20 atomes de carbone et des groupes cycloaliphatique renfermant chacun de 5 à 16 atomes de carbone. Tous les radicaux R2 et R3 ne peuvent pas être de l'hydrogène. Des exemples spécifiques de -molybdates appropriés d'organoammonium et de tungstates d'organoammonium comprennent les molybdates tridodecylammonium et les tungstates de tridodecylammonium, les molydates et les tungstates de methyltricaprilammonium et les molybdates et les tungstates de tri(-tridecyl) ammonium, et les molybdates et les tungstates de tri-octylammonium. De préférence, on utilise de 0,1 à 10 mml de catalyseur par mole de monomère total. Le rapport molaire du catalyseur au cocatalyseur peut varier de 200/1 à 1/10. Le cocatalyseur comprend un alkyl d'aluminium ou un halogénure d'alkyl aluminium ayant réagi avec un alcool de façon à inhiber l'effet réducteur du cocatalyseur. La réaction est rapide et entraîne un dégagement d'hydrocarbures volatils comme l'éthane, si le diéthyl d'aluminium est le cocatalyseur. Des exemples spécifiques de composés d'alkylaluminium comprennent le dichlorure d'éthylaluminium, le monochlorure de diéthylaluminium, le sesquichlorure d'éthylaluminium, l'iodure de diéthylaluminium, le diodure d'éthylaluminium et le dichlorure d'éthylaluminium et analogues. Le moulage par injection & réaction RIM (Réaction Injection Molding), et le moulage par transfert de résine RTM (Resin Transfer Molding), sont des formes de polymérisation en masse qui apparaissent dans un moule fermé. Les procédés RIM et RTM diffèrent du moulage par injection de matière thermoplastique sous de nombreux aspects importants. Le moulage par injection de matières thermoplastiques est mis en oeuvre à des pressions d'environ 7 107 Pa à 14 107 Pa (environ 10 000 à 20 000 psi) dans la cavite du moule en fondant une résine solide et en l'acheminant dans un moule maintenu à une température en-dessous de la température de transition vitreuse du polymère et la résine fondue est typiquement à une température d'environ 1500C à 3500C. La viscosité de la résine fondue est généralement comprise dans la gamme de 50 à 1 000 Pa.s (50 000 à 1 000 000 cps). Dans le moulage par injection de matières thermoplastiques, il se produit une solidification en environ 10-90 secondes, en fonction de la dimension des particules. Aucune réaction chimique ne se produit dans le moule. Dans les procédés RIM et RTM, la viscosité des matériaux amenés au moule est d'environ 0,05 à 3 Pa.s (50 à 3 000 cps), de préférence comprise dans la gamme dé 0,1 à 1,5 Pa.s (100 & 1 500 cps) à une température allant de la température ambiante à 800C. Au moins un composant dans la formulation RIM ou RTM est resté un monomère qui est polymérisé en un polymère dans le moule. La distinction entre le moulage par injection et les procédés RIM/RTM réside dans le fait que dans ces derniers procédés, une réaction chimique se produit pour transformer un monomère en un état polymère. La polymérisation en masse des monomères à fonction norbornène est amorcée à une température relativement basse et la réaction exothermique est relativement brève ce qui permet l'utilisation de moules en matière plastique. Les moules en matière plastique sont moins coûteux que les moules métalliques, ce qui rend réalisable de façon économique le moulage d'éléments de structure en petites séries. Lors de l'utilisation des formulations de réaction, il est préférable de purger le moule avec de l'azote pour éviter la contamination du catalyseur qui s'y trouve. La souplesse de transformation du matériau utilisé est due au système catalytique. Le procédé RIM traditionnel, en raison de la rapidité de la réaction chimique, se heurte à des limites quant à la taille des pièces produites. Le moulage de grandes pièces nécessite des installations de grande capacité, donc d'importants investissements. Le matériau utilisé par contre, offre la possibilité au mouleur de conduire la cinétique de la réaction en fonction de la pièce à produire. Les pièces de petites tailles supportent une réaction rapide (temps de gel variant entre et 15 secondes) et un cycle court (1 à 3 minutes), ce qui rend la production en grande série possible. Lorsque l'on souhaite obtenir des éléments de structure de taille importante, on utilise un matériau présentant une durée de vie en pot relativement longue. On peut notamment obtenir des éléments de dimensions supérieures à 1,2 par 1,5 m. La plus grosse pièce moulée à ce jour pèse environ 300 kgs, le produit étant injecté en 8 mn et le temps du cycle ne dépassant pas 45 mn. On peut notamment se référer au document EP-0 324 979 qui décrit des formulations de norbornène présentant une durée de vie en pot plus longue. Ce document décrit une composition co-catalytique comprenant au moins un monomère de type norbornène, un cocatalyseur à ouverture de noyau par méthathèse choisi parmi les alkoxyalkylaluminiums, les aralkoxyalkylaluminiums, les halogénures d'alkoxyalkylaluminium, les halogénures d'aralkoxyalkylaluminium, et leurs mélanges. Les groupes alkoxy et les groupes aralkoxy sont dérivés d'alcools ramifiés choisis parmi les alcools tertiaires, les alcools primaires empêchés ayant pour structure (II): où dans le groupe II ci-dessus R2, R3, R4, R5, R6, R7 et R8 sont choisis individuellement parmi l'hydrogène, les groupes alkyle, alcényle, alcinyle, cycloaliphatique et aryle ayant 1 à 12 atomes de carbone, les alcools secondaires empêchés ayant pour structure (I): où, dans le groupe précité, R3 et R5 sont choisis individuellement parmi l'hydrogène, les groupes alkyle, alcényle, alcinyle, cycloaliphatique et aryle de 1 à 12 atomes de carbone et R2 et R4 sont choisis individuellement parmi les groupes alkyle, alcényle, alcinyle, cycloaliphatique et aryle de 1 à 12 atomes de carbone, et leurs mélanges. Cette composition co-catalytique, lorsqu'elle est combinée à un catalyseur, est à même de prolonger la durée d'utilisation de mélanges de moulage contenant au moins un monomère de type norbornène. Le matériau utilisé pour réaliser les éléments de structure selon l'invention permet également d'obtenir des formes complexes avec des épaisseurs variables, des inserts, des bossages et/ou des nervurages, sans difficulté et avec des coûts d'outillage et de transformation relativement faibles. Outre les avantages liés à sa mise en oeuvre, le matériau utilisé est également intéressant par ses excellentes propriétés physiques et chimiques. Dans un même matériau, on retrouve associées : la résistance au choc (même à - 400C), la résistance en traction, la rigidité, les résistances thermique et chimique et des propriétés d'isolation électrique. En outre, le renforcement à la fibre de verre n'est pas nécessaire, ce qui entraîne l'absence de tout problème lié à l'orientation de cette fibre. Le matériau utilisé est autodémoulant, et ne nécessite pas l'utilisation d'un agent de démoulage (interne ou externe). On peut également se référer à l'article "Nouveaux thermodurcissables résistants au choc" paru dans la revue PLAST EUROPE, Avril 1993, pages 74 & 76, en ce qui concerne la mise en oeuvre et les propriétés du matériau utilisé. Le contenu de cet article est contenu par référence dans la présente demande. Ainsi, comme cela a été indiqué précédemment, les éléments de structure conformes à l'invention peuvent résister à la corrosion tout en reprenant des efforts de structure. Ils sont, en effet, destinés à être soumis à une pression supérieure à 5 kg/cm2 pour assurer l'étanchéité des dispositifs dans lesquels ils sont utilisés. Enfin, le matériau présente un retrait tel qu'il assure l'étanchéité autour des pièces insérées dans l'élément de structure selon l'invention. Les signes de référence insérés après les caractéristiques techniques mentionnées dans les revendications, ont pour seul but de faciliter la compréhension de ces dernières, et n'en limitent aucunement la portée. REVENDICATIONS 1. Elément de structure d'un dispositif de traitement de matières corrosives à chaud et sous contrainte caractérisé en ce qu'il est constitué de monomères ayant une fonction norbornène qui -sont polymérisés en masse dans un moule fermé, ledit élément étant constitué en une seule pièce, de façon & assurer une étanchéité pour la matière corrosive quand l'élément est placé dans le dispositif. 2. Elément selon la revendication 1 caractérisé en ce que le monomère ayant une fonction norbornène est le dicyclopentadiène. 3. Elément selon l'une des revendications 1 ou 2 caractérisé en ce qu'il comporte un cadre (20, 22, 24, 25) et une partie centrale (21, 23, 11, 26) d'épaisseur plus faible. 4. Elément selon l'une des revendications 1 à 3 caractérisé en ce que les moyens nécessaires au fonctionnement du dispositif, tels que les moyens d'alimentation en fluide, ou à son contrôle, sont intégrés audit élément. 5. Elément selon l'une des revendications 1 à 4 caractérisé en ce qu'il comporte des inserts. 6. Elément selon l'une des revendications 1 à 5 carctérisé en ce que la matière corrosive est à une température inférieure ou égale à 1000C. 7. Elément selon l'une des revendications 1 à 6 caractérisé en ce qu'il est soumis & à uSe pression supérieure & 5 kg/cm2. 8. Elément selon l'une des revendications 1 à 7 caractérisé en ce qu'il constitue un plateau (1) de filtrepresse et comporte au moins une ouverture (3) pour l'introduction de la matière à traiter et au moins un passage (5) pour la sortie du liquide. 9. Elément selon l'une des revendications 1 à 7 caractérisé en ce qu'il constitue un plateau (6) pour un échangeur de chaleur. 10. Elément selon la revendication 7 caractérisé en ce qu'il comprend une partie centrale en forme de serpentin (7) et au moins un conduit (8, 9) pour le passage du fluide. 11. Elément selon l'une des revendications 9 ou 10 caractérisé en ce que l'épaisseur du serpentin (7) est inférieure à 1 mm et de préférence inférieure & 0,5 mm. 12. Elément selon l'une des revendications 9 ou 10 caractérisé en ce que le serpentin (7) est métallique. 13. Elément selon l'une des revendications 1 à 7 caractérisé en ce qu'il constitue un plateau (10) pour un lit fluidisé et comporte des ouvertures (12) pour le passage d'un gaz. 14. Elément selon l'une des revendications 1 à 7 caractérisé en ce qu'il constitue un plateau de colonne & distiller et comporte au moins une ouverture (15) pour le passage de vapeurs, ladite ouverture étant surmontée d'une pièce (16) pour la condensation des vapeurs.